СПОСОБ ИЗГОТОВЛЕНИЯ ЖАРОСТОЙКОЙ БЕТОННОЙ СМЕСИ И СПОСОБ ИЗГОТОВЛЕНИЯ ЖАРОСТОЙКИХ БЕТОННЫХ ИЗДЕЛИЙ

1. Способ изготовления жаростойкой бетонной смеси на основе базовых компонентов, содержащих алюмосиликатную связку, причем в качестве базовых компонентов используют отходы производства, масс %: золу Троицкой ГРЭС - (13,8…14,8), электросталеплавильный шлак - (14,8…15,2), раствор травления сплава алюминия - (41,9…42,6), и отвальный шлак медеплавильного производства - (27,4…29,5); процесс изготовления ведут в три стадии: на первой стадии подвергают термообработке в реакторе при температуре 145…150°С и рН=7,7…8,5 в течение 3 ч, смесь золы ГРЭС, электросталеплавильного шлака и отработанного раствора травления силумина, при этом образуется алюмосиликатная связка, которую передают на вторую стадию в быстроходный смеситель, в то же время для второй стадии измельчают в дисмембраторе отвальный шлак медеплавильного производства до размера частиц 5…8 мм, и передают к алюмосиликатной связке, полученную смесь перемешивают и передают на третью стадию в комбинированную сушилку «кипящего слоя», в которой ее сушат при температуре 145…150°С в течение 15…20 мин. и одновременно измельчают до размера частиц 3…5 мм.
2. Способ изготовления изделий из жаростойкой бетонной смеси на основе базовых компонентов, содержащих алюмосиликатную связку, отличающийся тем, что изготовление жаростойкой бетонной смеси осуществляют по п. 1, уплотняют ее на вибростенде виброударом, а твердение осуществляют при тепловой обработке в сушилке горячим воздухом при температуре 145…150°С в течение 3 ч.